КЕРАМИЧЕСКИЙ ПИГМЕНТ
CERAMIC PIGMENT

Изобретение относится к составам керамических пигментов, которые могут быть использованы для декорирования керамических и стеклянных изделий.
2
3
2
3
2
3
Известен керамический пигмент, содержащий, мас.%: AlO 44,0-48,0; CoO 40,0-48,0; CrO 5,0-7,0; SrO 3,0-5,0 [1].
Задачей изобретения является повышение кислотостойкости керамического пигмента.
2
3
2
3
2
3
2
3
2
3
2
3
Технический результат достигается тем, что керамический пигмент, включающий AlO, CrO, SrO, дополнительно содержит CuO и BO, при следующем соотношении компонентов, мас.%: AlO 44,0-48,0; CrO 5,0-7,0; SrO 3,0-5,0; CuO 34,0-40,0; BO 6,0-8,0.
Составы керамического пигмента приведены в таблице.
Дозированные сырьевые компоненты смешивают и спекают в окислительной среде при температуре 1390-1430°С. Полученную массу размалывают до остатка 0,1-0,2% на сетке №0056. Пигмент используют по назначению.
Цвет пигмента - зеленый.
Источник информации
SU 1273338, С03С 1/04, 1986.